(57)【特許請求の範囲】
【請求項１】
基材と、前記基材に支持された第１触媒層とを具備した排ガス浄化用触媒であって、前記第１触媒層は、
アルミナからなる第１担体と、
第１酸素貯蔵材料と、
前記第１担体の表面によって選択的に担持され、前記第１担体の前記表面上に分散しているアルカリ土類金属及び／又はアルカリ土類金属の化合物と、
前記第１担体の前記表面に担持された貴金属と
を含み、
前記排ガス浄化用触媒の容積に対する前記第１触媒層中のアルカリ土類金属のモル数の比は０．０００４ｍｏｌ／Ｌ乃至０．３５ｍｏｌ／Ｌの範囲内にあり、
下記式（１）により与えられる相関係数ρAl,AEが０．７９以上である排ガス浄化用触媒。
【数１】
0005380534.tif 000028
前記式（１）において、ＣAl,AE、σAl及びσAEは、それぞれ、下記式（２）、（３）及び（４）により表され、
【数２】
0005380534.tif 000029
前記式（２）乃至（４）において、
ｉは１乃至３５０の自然数であり、
ＩAl,iは、前記第１触媒層を厚さ方向に３５１等分する面と前記第１触媒層の主面に垂直な線との３５０個の交点のうちｉ番目の交点において、電子線マイクロアナライザを用いて測定したアルミニウムの特性Ｘ線強度を表し、
ＩAl,avは、下記式（５）に示す前記強度ＩAl,iの相加平均値を表し、
ＩAE,iは、前記ｉ番目の交点において、前記電子線マイクロアナライザを用いて測定した前記アルカリ土類金属元素の特性Ｘ線強度を表し、
ＩAE,avは、下記式（６）に示す前記強度ＩAE,iの相加平均値を表している。
【数３】
0005380534.tif 000030
【請求項２】
前記第１担体の平均粒径は０．５μｍ乃至５０μｍの範囲内にあり、前記アルカリ土類金属及び／又はアルカリ土類金属の化合物の平均粒径は５ｎｍ乃至２００ｎｍの範囲内にある請求項１に記載の排ガス浄化用触媒。
【請求項３】
前記アルカリ土類金属及び／又はアルカリ土類金属の化合物は、硫酸バリウム、炭酸バリウム、酸化バリウム、硝酸バリウム、硫酸カルシウム、及び硫酸ストロンチウムからなる群より選択される１つ以上を含んだ請求項１又は２に記載の排ガス浄化用触媒。
【請求項４】
前記第１触媒層を間に挟んで前記基材と向き合った第２触媒層を更に具備し、前記第１触媒層は前記貴金属としてパラジウム及び白金の少なくとも一方を含み、前記第２触媒層は、
アルミナからなる第２担体と、
第２酸素貯蔵材料と、
前記第２担体の前記表面に担持されたロジウムと
を含んだ請求項１乃至３の何れか１項に記載の排ガス浄化用触媒。
【請求項５】
基材と、前記基材に支持された第１触媒層とを具備した排ガス浄化用触媒であって、前記第１触媒層は、
アルミナからなる第１担体と、
第１酸素貯蔵材料と、
前記第１担体の表面によって選択的に担持され、前記第１担体の前記表面上に分散しているアルカリ土類金属及び／又はアルカリ土類金属の化合物と、
前記第１担体の前記表面に担持された貴金属と
を含み、
前記排ガス浄化用触媒の容積に対する前記第１触媒層中のアルカリ土類金属のモル数の比は０．０００４ｍｏｌ／Ｌ乃至０．３５ｍｏｌ／Ｌの範囲内にあり、
前記基材と前記第１触媒層との間に介在した第２触媒層を更に具備し、前記第１触媒層は前記貴金属としてパラジウム及び白金の少なくとも一方を含み、前記第２触媒層は、
アルミナからなる第２担体と、
第２酸素貯蔵材料と、
前記第２担体の前記表面に担持されたロジウムと
を含んだ排ガス浄化用触媒。
【請求項６】
下記式（１）により与えられる相関係数ρAl,AEが０．７９以上である請求項５に記載の排ガス浄化用触媒。
【数１】
0005380534.tif 000031
前記式（１）において、ＣAl,AE、σAl及びσAEは、それぞれ、下記式（２）、（３）及び（４）により表され、
【数２】
0005380534.tif 000032
前記式（２）乃至（４）において、
ｉは１乃至３５０の自然数であり、
ＩAl,iは、前記第１触媒層を厚さ方向に３５１等分する面と前記第１触媒層の主面に垂直な線との３５０個の交点のうちｉ番目の交点において、電子線マイクロアナライザを用いて測定したアルミニウムの特性Ｘ線強度を表し、
ＩAl,avは、下記式（５）に示す前記強度ＩAl,iの相加平均値を表し、
ＩAE,iは、前記ｉ番目の交点において、前記電子線マイクロアナライザを用いて測定した前記アルカリ土類金属元素の特性Ｘ線強度を表し、
ＩAE,avは、下記式（６）に示す前記強度ＩAE,iの相加平均値を表している。
【数３】
0005380534.tif 000033
【請求項７】
前記第１担体の平均粒径は０．５μｍ乃至５０μｍの範囲内にあり、前記アルカリ土類金属及び／又はアルカリ土類金属の化合物の平均粒径は５ｎｍ乃至２００ｎｍの範囲内にある請求項５又は６に記載の排ガス浄化用触媒。
【請求項８】
前記アルカリ土類金属及び／又はアルカリ土類金属の化合物は、硫酸バリウム、炭酸バリウム、酸化バリウム、硝酸バリウム、硫酸カルシウム、及び硫酸ストロンチウムからなる群より選択される１つ以上を含んだ請求項５乃至７の何れか１項に記載の排ガス浄化用触媒。
【請求項９】
請求項１乃至４の何れか１項に記載の排ガス浄化用触媒の製造方法であって、
酸素貯蔵材料を含んでおらず、アルミナからなる担体と有機溶剤とカルボン酸とを含んだ第１スラリーに、アルカリ土類金属化合物と任意にナトリウム水溶液とを添加すること、
前記アルカリ土類金属化合物を添加した前記第１スラリーを乾燥及び焼成して、前記担体と前記担体の表面に担持された前記アルカリ土類金属化合物とを含んだ粉末材料を得ることと、
前記粉末材料と酸素貯蔵材料とを含んだ第２スラリーを調製することと、
前記第１及び第２スラリーの少なくとも一方に貴金属化合物の水溶液を添加することと、
前記第２スラリーを乾燥及び焼成することと
を含んだ排ガス浄化用触媒の製造方法。
【発明の詳細な説明】
【技術分野】
【０００１】
本発明は、排ガス浄化用触媒に関する。
【背景技術】
【０００２】
自動車などの自動推進車両の多くは、排ガス浄化用触媒として三元触媒を搭載している。三元触媒は、触媒金属として貴金属を含んでいる。貴金属は、炭化水素（ＨＣ）及び一酸化炭素（ＣＯ）の酸化反応並びに窒素酸化物（ＮＯx）の還元反応を促進する。【０００３】
しかしながら、貴金属、特にパラジウム及び白金は、ＨＣによる被毒を生じ易い。そのような被毒を生じると、ＮＯxの還元反応が生じ難くなる。【０００４】
特開平１１−２０７１８３号公報には、耐熱性無機酸化物と、パラジウムを担持したセリウム系複合酸化物と、パラジウムのＨＣによる被毒を抑制する硫酸塩とを含んだ排ガス浄化用触媒が記載されている。耐熱性無機酸化物としては、ジルコニア、アルミナ、シリカ、チタニア及びマグネシアが記載されている。硫酸塩としては、バリウム、カルシウム、ストロンチウム、セシウム、カリウム、マグネシウム、イットリウム及びランタンの硫酸塩が記載されている。この排ガス浄化用触媒は、耐熱性無機酸化物と、パラジウムを担持したセリウム系複合酸化物と、硫酸塩とを含んだスラリーにモノリス基材を浸漬させ、スラリーから引き上げたモノリス基材を乾燥させることにより得られる。
【発明の概要】
【０００５】
上記の構成を採用した排ガス浄化用触媒は、長期間に亘って使用した後でも優れたＮＯx浄化性能を発揮する。しかしながら、本発明者らは、更に優れた性能を達成可能であると考えている。
【０００６】
そこで、本発明は、長期使用後におけるＮＯx浄化性能を向上させるのに有利な技術を提供することを目的とする。
【０００７】
本発明の第１側面によると、基材と、前記基材に支持された第１触媒層とを具備した排ガス浄化用触媒であって、前記第１触媒層は、アルミナからなる第１担体と、第１酸素貯蔵材料と、前記第１担体の表面によって選択的に担持され、前記第１担体の前記表面上に分散しているアルカリ土類金属及び／又はアルカリ土類金属の化合物と、前記第１担体の前記表面に担持された貴金属とを含み、前記排ガス浄化用触媒の容積に対する前記第１触媒層中のアルカリ土類金属のモル数の比は０．０００４ｍｏｌ／Ｌ乃至０．３５ｍｏｌ／Ｌの範囲内にあり、下記式（１）により与えられる相関係数ρAl,AEが０．７９以上である排ガス浄化用触媒が提供される。
【数１】
0005380534.tif 000002
前記式（１）において、ＣAl,AE、σAl及びσAEは、それぞれ、下記式（２）、（３）及び（４）により表され、
【数２】
0005380534.tif 000003
前記式（２）乃至（４）において、
ｉは１乃至３５０の自然数であり、
ＩAl,iは、前記第１触媒層を厚さ方向に３５１等分する面と前記第１触媒層の主面に垂直な線との３５０個の交点のうちｉ番目の交点において、電子線マイクロアナライザを用いて測定したアルミニウムの特性Ｘ線強度を表し、
ＩAl,avは、下記式（５）に示す前記強度ＩAl,iの相加平均値を表し、
ＩAE,iは、前記ｉ番目の交点において、前記電子線マイクロアナライザを用いて測定した前記アルカリ土類金属元素の特性Ｘ線強度を表し、
ＩAE,avは、下記式（６）に示す前記強度ＩAE,iの相加平均値を表している。
【数３】
0005380534.tif 000004
【０００８】
本発明の第２側面によると、基材と、前記基材に支持された第１触媒層とを具備した排ガス浄化用触媒であって、前記第１触媒層は、アルミナからなる第１担体と、第１酸素貯蔵材料と、前記第１担体の表面によって選択的に担持され、前記第１担体の前記表面上に分散しているアルカリ土類金属及び／又はアルカリ土類金属の化合物と、前記第１担体の前記表面に担持された貴金属とを含み、前記排ガス浄化用触媒の容積に対する前記第１触媒層中のアルカリ土類金属のモル数の比は０．０００４ｍｏｌ／Ｌ乃至０．３５ｍｏｌ／Ｌの範囲内にあり、前記基材と前記第１触媒層との間に介在した第２触媒層を更に具備し、前記第１触媒層は前記貴金属としてパラジウム及び白金の少なくとも一方を含み、前記第２触媒層は、アルミナからなる第２担体と、第２酸素貯蔵材料と、前記第２担体の前記表面に担持されたロジウムとを含んだ排ガス浄化用触媒が提供される。
【０００９】
本発明の第３側面によると、酸素貯蔵材料を含んでおらず、アルミナからなる担体と有機溶剤とカルボン酸とを含んだ第１スラリーに、アルカリ土類金属化合物と任意にナトリウム塩水溶液とを添加すること、前記アルカリ土類金属化合物を添加した前記第１スラリーを乾燥及び焼成して、前記担体と前記担体の表面に担持された前記アルカリ土類金属化合物とを含んだ粉末材料を得ることと、前記粉末材料と酸素貯蔵材料とを含んだ第２スラリーを調製することと、前記第１及び第２スラリーの少なくとも一方に貴金属化合物の水溶液を添加することと、前記第２スラリーを乾燥及び焼成することとを含んだ排ガス浄化用触媒の製造方法が提供される。
【図面の簡単な説明】
【００１０】
【図１】本発明の一態様に係る排ガス浄化用触媒を概略的に示す斜視図。
【図２】図１に示す排ガス浄化用触媒の一部を拡大して示す断面図。
【図３】図１に示す排ガス浄化用触媒の一部を更に拡大して示す図。
【図４】一変形例に係る排ガス浄化用触媒の一部を拡大して示す断面図。
【図５】他の変形例に係る排ガス浄化用触媒の一部を拡大して示す断面図。
【図６】アルカリ土類金属の量が耐久試験後のＮＯx浄化性能に及ぼす影響の例を示すグラフ。
【図７】本発明の例に係る触媒の顕微鏡写真。
【図８】比較例に係る触媒の顕微鏡写真。
【発明を実施するための形態】
【００１１】
以下、本発明の態様について、図面を参照しながら説明する。なお、全ての図面を通じて同様又は類似した機能を発揮する構成要素には同一の参照符号を付し、重複する説明は省略する。
【００１２】
図１は、本発明の一態様に係る排ガス浄化用触媒を概略的に示す斜視図である。図２は、図１に示す排ガス浄化用触媒の一部を拡大して示す断面図である。図３は、図１に示す排ガス浄化用触媒の一部を更に拡大して示す断面図である。
【００１３】
図１乃至図３に示す排ガス浄化用触媒１は、モノリス触媒である。この排ガス浄化用触媒１は、モノリスハニカム基材などの基材２を含んでいる。基材２は、典型的には、コージェライトなどのセラミックス製である。
【００１４】
基材２の隔壁上には、触媒層３が形成されている。触媒層３は、担体３１と、アルカリ土類金属及び／又はその化合物３２と、酸素貯蔵材料３３と、貴金属３４とを含んでいる。
【００１５】
担体３１は、アルミナからなる粒子である。担体３１は、貴金属３４の比表面積を増大させると共に、触媒反応による発熱を消散させて貴金属３４のシンタリングを抑制する役割を担っている。
【００１６】
担体３１の平均粒径は、例えば０．５μｍ乃至５０μｍの範囲内にあり、典型的には１μｍ乃至２０μｍの範囲内にある。なお、この「平均粒径」は、以下の方法によって得られる値を意味している。
【００１７】
まず、排ガス浄化用触媒１から触媒層３の一部を除去する。次に、走査電子顕微鏡（ＳＥＭ）を用いて、この試料のＳＥＭ像を、１０００倍乃至５００００倍の範囲内の倍率で撮影する。次いで、このＳＥＭ像に写っているアルミナ粒子の中から、全体が見えている粒子を選択し、選択した各粒子の面積を求める。これら面積と等しい面積を有している円の直径をそれぞれ算出し、更に、これら直径の算術平均を求める。この算術平均を平均粒径とする。
【００１８】
アルカリ土類金属及び／又はその化合物３２は、担体３１の表面に担持されている。そして、アルカリ土類金属及び／又はその化合物３２は、担体３１の表面上に分散している。典型的には、アルカリ土類金属及び／又はその化合物３２は、担体３１の表面上に、粒子の形態で均一に分散している。アルカリ土類金属及び／又はその化合物３２は、貴金属３４、特にはパラジウム及び／又は白金のＨＣによる被毒を抑制する。
【００１９】
アルカリ土類金属は、例えば、バリウム、カルシウム、ストロンチウム又はこれらの組み合わせである。アルカリ土類金属の化合物３２は、例えばアルカリ土類金属の塩である。アルカリ土類金属の塩は、例えば、硫酸バリウムなどの硫酸塩、硝酸バリウムなどの硝酸塩、酢酸バリウムなどの酢酸塩、炭酸バリウムなどの炭酸塩又はこれらの組み合わせである。アルカリ土類金属の化合物は、塩以外のアルカリ土類金属化合物であってもよい。塩以外のアルカリ土類金属化合物は、例えば、酸化バリウムなどの酸化物である。アルカリ土類金属化合物は、硫酸バリウムと酢酸バリウムとを含んだ混合物などの塩と、酸化バリウムなどの塩以外の化合物とを含んだ混合物であってもよい。
【００２０】
アルカリ土類金属及び／又はその化合物３２は、担体３１と比較して平均粒径がより小さい。アルカリ土類金属及び／又はその化合物３２の平均粒径は、例えば５ｎｍ乃至４００ｎｍの範囲内にあり、典型的には１０ｎｍ乃至２００ｎｍの範囲内にある。また、担体３１の平均粒径に対するアルカリ土類金属及び／又はその化合物３２の平均粒径の比は、例えば０．０００１乃至０．８の範囲内にあり、典型的には０．０００５乃至０．０２の範囲内にある。なお、この「平均粒径」は、以下の方法によって得られる値を意味している。
【００２１】
まず、排ガス浄化用触媒１から触媒層３の一部を除去する。次に、この試料のＳＥＭ像を、５００００倍乃至２０００００倍の範囲内の倍率で撮影する。次いで、このＳＥＭ像に写っているアルカリ土類金属粒子及びアルカリ土類金属化合物粒子の中から、全体が見えている粒子を選択し、選択した各粒子の面積を求める。これら面積と等しい面積を有している円の直径をそれぞれ算出し、更に、これら直径の算術平均を求める。この算術平均を平均粒径とする。
【００２２】
排ガス浄化用触媒１の容積に対する触媒層３中のアルカリ土類金属のモル数の比は、０．０００４ｍｏｌ／Ｌ乃至０．３５ｍｏｌ／Ｌの範囲内に、例えば０．０００４２８ｍｏｌ／Ｌ乃至０．３４３ｍｏｌ／Ｌの範囲内に、典型的には０．０１２９ｍｏｌ／Ｌ乃至０．０８５７ｍｏｌ／Ｌの範囲内にある。この比が小さいか又は大きい場合、優れたＮＯx浄化能と優れたＨＣ及びＣＯ浄化能とを同時に達成することが難しい。
【００２３】
上記の通り、アルカリ土類金属及び／又はその化合物３２は、典型的には、担体３１の表面上に、粒子の形態で均一に分散している。そして、後述するように、典型的には、アルカリ土類金属及び／又はその化合物３２の殆どを担体３１に担持させる。この場合、以下の方法によって得られる相関係数ρAl,AEは、例えば０．５５以上であり、典型的には０．７９以上である。また、この相関係数ρAl,AEは、例えば０．９０以下であり、典型的には０．８５以下である。
【００２４】
まず、触媒層３の主面に平行であり且つ触媒層３を３５１等分する３５０個の面を想定する。そして、これら３５０個の面と触媒層２０の主面に垂直な直線との３５０個の交点を想定する。以下、これら３５０個の交点の各々を交点Ｐiと呼ぶ。なお、ｉは１乃至３５０の自然数である。
【００２５】
次に、交点Ｐiの各々において、電子線マイクロアナライザ（ＥＰＭＡ）を用いて、アルミニウムに対応した特性Ｘ線強度ＩAl,iと、アルカリ土類金属元素に対応した特性Ｘ線強度ＩAE,iとを測定する。そして、これら測定値に基づいて、下記式（１）で表される相関係数ρAl,AEを求める。
【数１】
0005380534.tif 000005
【００２６】
上記式（１）において、ＣAl,AEは強度ＩAl,iと強度ＩAE,iとの共分散である。共分散ＣAl,AEは、下記式（２）によって表される。また、σAl及びσAEは、それぞれ、強度ＩAl,i及びＩAE,iの標準偏差である。標準偏差σAl及びσAEは、それぞれ、下記式（３）及び（４）によって表される。
【数２】
0005380534.tif 000006
【００２７】
上記式において、ＩAl,avは、下記式（５）で表される強度ＩAl,iの相加平均値である。ＩAE,avは、下記式（６）で表される強度ＩAE,iの相加平均値である。
【数３】
0005380534.tif 000007
【００２８】
アルカリ土類金属及び／又はその化合物３２の一部は、担体３１に担持させなくてもよい。例えば、アルカリ土類金属及び／又はその化合物３２の一部は、酸素貯蔵材料３３の表面に担持させてもよい。但し、酸素貯蔵材料３３と接触しているアルカリ土類金属及び／又はその化合物３２が増えると、酸素貯蔵材料３３の耐熱性が低下する。従って、担体３１に担持されていないアルカリ土類金属及び／又はその化合物３２の量は、少ないことが望ましい。
【００２９】
担体３１と接触していないアルカリ土類金属及び／又はその化合物３２の第１粒子数は、例えば、担体３１と接触しているアルカリ土類金属及び／又はその化合物３２の第２粒子数と比較してより少なくする。例えば、第２粒子数に対する第１粒子数の比は０．８０以下とする。そして、典型的には、アルカリ土類金属及び／又はその化合物３２のほぼ全てを担体３１に担持させる。なお、この場合、担体３１から不可避的に脱落したアルカリ土類金属又はその化合物の存在を排除するものではない。
【００３０】
第１及び第２粒子数は、以下の方法によって決定する。  
まず、排ガス浄化用触媒１から触媒層３の一部を除去する。次に、この試料のＳＥＭ像を、１０００倍乃至２０００００倍の範囲内の倍率で撮影する。次いで、このＳＥＭ像に写っているアルカリ土類金属粒子及びアルカリ土類金属化合物粒子の中から、担体３１と接触していない粒子を数える。この個数を第１粒子数とする。また、先のＳＥＭ像に写っているアルカリ土類金属粒子及びアルカリ土類金属化合物粒子の中から、担体３１と接触している粒子を数える。この個数を第２粒子数とする。
【００３１】
アルカリ土類金属及び／又はアルカリ土類金属の化合物３２は、担体３１の表面によって選択的に担持されている。なお、「選択的に担持されている」ことは、アルカリ土類金属及び／又はアルカリ土類金属の化合物３２のほぼ全てが担体３１に担持されていることを意味している。この場合、担体３１から不可避的に脱落したアルカリ土類金属又はその化合物の存在を排除するものではない。担体３１の表面がアルカリ土類金属及び／又はアルカリ土類金属の化合物３２を選択的に担持している場合、酸素貯蔵材料３３がアルカリ土類金属及び／又はアルカリ土類金属の化合物３２を選択的に担持している場合や、担体３１と酸素貯蔵材料３３とがアルカリ土類金属及び／又はアルカリ土類金属の化合物３２を均等に担持している場合と比較して、優れた排ガス浄化性能を達成することができる。
【００３２】
酸素貯蔵材料３３は、粒子の形態を有しており、触媒層３中で担体３１と略均一に混合されている。酸素貯蔵材料３３は、酸素過剰条件下で酸素を吸蔵し、酸素希薄条件下で酸素を放出して、ＨＣ及びＣＯの酸化反応並びにＮＯxの還元反応を最適化する。
【００３３】
酸素貯蔵材料３３は、例えば、セリア、セリアと他の金属酸化物との複合酸化物、又はそれらの混合物である。複合酸化物としては、例えば、セリアとジルコニアとの複合酸化物を使用することができる。
【００３４】
酸素貯蔵材料３３は、貴金属３４を担持していなくてもよく、貴金属３４の一部を担持していてもよい。一般に、酸素貯蔵材料に微量の貴金属を担持させると、酸素貯蔵能が向上する。
【００３５】
上記の通り、典型的には、アルカリ土類金属及び／又はその化合物３２の殆どを担体３１に担持させる。この場合、以下の方法によって得られる相関係数ρCe,AEは、例えば０．７０以下であり、典型的には０．５０以下である。
【００３６】
まず、触媒層３の主面に平行であり且つ触媒層３を３５１等分する３５０個の面を想定する。そして、これら３５０個の面と触媒層２０の主面に垂直な直線との３５０個の交点を想定する。以下、これら３５０個の交点の各々を交点Ｐjと呼ぶ。なお、ｊは１乃至３５０の自然数である。
【００３７】
次に、交点Ｐjの各々において、ＥＰＭＡを用いて、セリウムに対応した特性Ｘ線強度ＩCe,jと、アルカリ土類金属元素に対応した特性Ｘ線強度ＩAE,jとを測定する。そして、これら測定値に基づいて、下記式（７）で表される相関係数ρCe,AEを求める。
【数４】
0005380534.tif 000008
【００３８】
上記式（７）において、ＣCe,AEは強度ＩCe,jと強度ＩAE,jとの共分散である。共分散ＣCe,AEは、下記式（８）によって表される。また、σCe及びσAEは、それぞれ、強度ＩCe,j及びＩAE,iの標準偏差である。標準偏差σCe及びσAEは、それぞれ、下記式（９）及び（１０）によって表される。
【数５】
0005380534.tif 000009
【００３９】
上記式において、ＩCe,avは、下記式（１１）で表される強度ＩCe,jの相加平均値である。ＩAE,avは、下記式（１２）で表される強度ＩAE,jの相加平均値である。
【数６】
0005380534.tif 000010
【００４０】
貴金属３４は、粒子の形態で、担体３１に又は担体３１及び酸素貯蔵材料３３に担持されている。貴金属３４は、ＨＣ及びＣＯの酸化反応並びにＮＯxの還元反応を促進する。また、酸素貯蔵材料３３に担持されている貴金属３４は、上記の通り、酸素貯蔵材料３３の酸素貯蔵能を向上させる。
【００４１】
貴金属３４は、例えば、１つ又は複数の白金族元素である。白金族元素は、例えば、パラジウム、白金又はロジウムである。典型的には、貴金属３４は、パラジウム及び／又は白金である。
【００４２】
貴金属３４は、担体３１と比較して平均粒径がより小さい。貴金属３４の平均粒径は、例えば０．５ｎｍ乃至２０ｎｍの範囲内にあり、典型的には１ｎｍ乃至１０ｎｍの範囲内にある。なお、この「平均粒径」は、アルカリ土類金属及び／又はその化合物３２の平均粒径について説明したのと同様の方法によって得られる値を意味している。
【００４３】
硫酸塩に換算したアルカリ土類金属及び／又はその化合物３２の質量に対する貴金属３４の質量の比は、例えば１／８０乃至１０の範囲内とする。なお、上記の通り、酸素貯蔵材料に微量の貴金属を担持させると酸素貯蔵能が向上するが、担体３１は、酸素貯蔵材料３３と比較して耐熱性に優れており、貴金属のシンタリングを抑制する能力がより高い。従って、貴金属３４は、例えば、その０．０１質量％以上を担体３１に担持させる。典型的には、担体３１上における貴金属３４の密度は、酸素貯蔵材料３３上における貴金属３４の密度と等しいか又はそれよりも高い。
【００４４】
貴金属とアルカリ土類金属元素とについて、以下の方法によって得られる相関係数ρPM,AEは、例えば０．４９以上であり、典型的には０．７０以上である。また、相関係数ρPM,AEは、例えば０．８１以下であり、典型的には０．７６以下である。
【００４５】
まず、触媒層３の主面に平行であり且つ触媒層３を３５１等分する３５０個の面を想定する。そして、これら３５０個の面と触媒層２０の主面に垂直な直線との３５０個の交点を想定する。以下、これら３５０個の交点の各々を交点Ｐkと呼ぶ。なお、ｋは１乃至３５０の自然数である。
【００４６】
次に、交点Ｐkの各々において、ＥＰＭＡを用いて、貴金属に対応した特性Ｘ線強度ＩPM,kと、アルカリ土類金属元素に対応した特性Ｘ線強度ＩAE,kとを測定する。そして、これら測定値に基づいて、下記式（１３）で表される相関係数ρPM,AEを求める。
【数７】
0005380534.tif 000011
【００４７】
上記式（１３）において、ＣPM,AEは強度ＩPM,kと強度ＩAE,kとの共分散である。共分散ＣPM,AEは、下記式（１４）によって表される。また、σPM及びσAEは、それぞれ、強度ＩPM,k及びＩAE,kの標準偏差である。標準偏差σPM及びσAEは、それぞれ、下記式（１５）及び（１６）によって表される。
【数８】
0005380534.tif 000012
【００４８】
上記式において、ＩPM,avは、下記式（１７）で表される強度ＩPM,kの相加平均値である。ＩAE,avは、下記式（１８）で表される強度ＩAE,kの相加平均値である。
【数９】
0005380534.tif 000013
【００４９】
触媒層３は、上述した成分に加え、他の成分を含んでいてもよい。例えば、触媒層３は、ネオジム、ランタン、プラセオジム及びイットリウムなどの希土類元素又はその化合物を更に含んでいてもよい。追加の成分は、担体３１、アルカリ土類金属及び／又は化合物３２、酸素貯蔵材料３３並びに貴金属３４から独立した粒子の形態で存在していてもよい。或いは、追加の成分は、酸素貯蔵材料３３について例示した化合物中に含まれていてもよい。
【００５０】
この排ガス浄化用触媒１では、貴金属３４の多くがアルカリ土類金属及び／又は化合物３２と接触しているか又はアルカリ土類金属及び／又は化合物３２の近傍に位置している。それ故、この排ガス浄化用触媒１は、貴金属３４のＨＣによる被毒を生じ難い。
【００５１】
従って、この排ガス浄化用触媒１は、長期間に亘って使用した後でも優れたＮＯx浄化性能を発揮する。
【００５２】
この排ガス浄化用触媒１は、例えば、以下の方法により製造する。  
まず、アルミナ粉末と、トルエンなどの有機溶剤と、ラウリン酸とトリフルオロ酢酸との組み合わせなどのカルボン酸とを含んだスラリーを調製する。有機溶剤としては、例えば、トルエンなどの非極性溶媒を使用する。カルボン酸としては、例えば、アルキル基の水素原子がフッ素原子で置換されたフルオロカルボン酸と、アルキル基の水素原子が非置換のカルボン酸との組み合わせを使用する。フルオロカルボン酸としては、例えば、トリフルオロ酢酸を使用する。アルキル基の水素原子が非置換のカルボン酸としては、例えば、ラウリン酸を使用する。
【００５３】
次いで、このスラリー中に、アルカリ土類金属化合物、例えば酸化バリウムなどのアルカリ土類金属の酸化物を添加し、更に、必要に応じて硫酸ナトリウム水溶液などのナトリウム塩水溶液を添加する。このスラリーは、例えば、６５℃で２４時間に亘って攪拌する。
【００５４】
その後、このスラリーを濾過する。得られた濾過ケークを乾燥させ、続いて、例えば２４０℃で１２時間に亘って焼成する。以上のようにして、アルミナ粒子３１とそれらの表面に担持されたアルカリ土類金属化合物３２とからなる第１複合粒子を粉末材料として得る。
【００５５】
次に、第１複合粒子と酸素貯蔵材料３３と貴金属化合物の水溶液とを含んだスラリーを調製する。このスラリーを、モノリスハニカム基材などの基材２にコートする。塗膜を乾燥させ、更に焼成することにより、排ガス浄化用触媒１を得る。
【００５６】
この方法では、貴金属３４は、第１複合粒子のみに担持される訳ではなく、酸素貯蔵材料３３にも担持される。貴金属３４を第１複合粒子のみに担持させる場合には、例えば、以下の方法を利用する。
【００５７】
まず、上述した第１複合粒子と貴金属化合物の水溶液とを含んだスラリーを調製する。次いで、スラリー中の貴金属を第１複合粒子上に堆積させる。その後、このスラリーを濾過し、濾過ケークを乾燥させ、更に焼成する。以上のようにして、アルミナ粒子３１とそれらの表面に担持されたアルカリ土類金属化合物３２及び貴金属３４とからなる第２複合粒子を粉末材料として得る。
【００５８】
次に、第２複合粒子と酸素貯蔵材料３３と水とを含んだスラリーを調製する。このスラリーを、モノリスハニカム基材などの基材２にコートする。塗膜を乾燥させ、更に焼成することにより、排ガス浄化用触媒１を得る。
【００５９】
理論に束縛されることを望む訳ではないが、本発明者らは、これら方法によって、アルミナ粒子３１の表面に微細なアルカリ土類金属化合物３２を均一に担持させることができる理由は、以下の通りであると考えている。以下、カルボン酸としてラウリン酸とトリフルオロ酢酸との組み合わせを使用し、有機溶媒としてトルエンを使用した場合を例に説明する。
【００６０】
アルカリ土類金属化合物は、例えば、アルミナ粒子を水に分散させてなるスラリーにアルカリ土類金属の酢酸塩の水溶液を添加し、更に硫酸を添加することによって、アルミナ粒子の表面に担持させることができる。しかしながら、この方法では、反応生成物であるアルカリ土類金属の硫酸塩同士が凝集する。それ故、アルミナ粒子の表面に微細なアルカリ土類金属化合物を均一に担持させることはできない。
【００６１】
或るラウリン酸の負に帯電したカルボキシル基は、表面が正に帯電したアルカリ土類金属化合物粒子と静電結合する。また、他のラウリン酸の負に帯電したカルボキシル基は、表面が正に帯電したアルミナ粒子と静電結合する。ラウリン酸が結合したアルカリ土類金属化合物粒子及びアルミナ粒子は、ラウリン酸が結合していないアルカリ土類金属化合物粒子及びアルミナ粒子と比較して、トルエン中においてより高い分散性を示す。また、トルエン中において、これらラウリン酸のカルボキシル基は、トリフルオロ酢酸と相互作用し得る。即ち、ラウリン酸とトリフルオロ酢酸とは、アルカリ土類金属化合物粒子とアルミナ粒子との互いへの接近を促進する。それ故、上記の方法によると、アルミナ粒子３１の表面に微細なアルカリ土類金属化合物３２が均一に担持され得る。
【００６２】
なお、分子量が小さな非置換のカルボン酸は、アルキル基の疎水性が低いため、粒子の分散性を高める効果が小さい。従って、非置換のカルボン酸としては、例えば、アルキル基の炭素原子数が９乃至１３の範囲内にあるものを使用する。
【００６３】
これら方法においては、例えば、アルカリ土類金属化合物の平均粒径が５ｎｍ乃至２００ｎｍの範囲内にある粉末材料を、中間製品として製造する。なお、この「平均粒径」は、アルカリ土類金属及び／又はその化合物３２について上述したのと同様の方法によって測定する。
【００６４】
また、これら方法においては、例えば、相関係数ρ０Al,AEが０．８０以上である粉体材料、典型的には相関係数ρ０Al,AEが０．８０乃至０．９０の範囲内にある粉末材料を、中間製品として製造する。相関係数ρ０Al,AEは、以下の方法によって得られる。
【００６５】
まず、粉末材料のＳＥＭ像を、例えば１０００倍乃至５００００倍の範囲内の倍率で撮影する。次いで、このＳＥＭ像に写っている粒子、例えばアルミナ粒子及び酸素貯蔵材料粒子の中から、全体が見えている粒子を選択する。
【００６６】
次に、選択した粒子上で３μｍ×３μｍの領域を無作為に３つ選び、各領域について、エネルギー分散型Ｘ線分光法を利用した面分析を行う。これにより、アルミニウムに対応した特性Ｘ線強度Ｉ０Al,mと、アルカリ土類金属元素に対応した特性Ｘ線強度Ｉ０AE,mとを得る。３つの領域について得られた特性Ｘ線強度Ｉ０Al,mの算術平均を、この粒子のアルミニウムに対応した特性Ｘ線強度Ｉ０Al,nとする。また、３つの領域について得られた特性Ｘ線強度Ｉ０AE,mの算術平均を、この粒子のアルカリ土類金属元素に対応した特性Ｘ線強度Ｉ０AE,nとする。
【００６７】
以上の操作を、無作為に選んだ１００個の粒子について行う。そして、特性Ｘ線強度Ｉ０Al,n及びＩ０AE,nに基づいて、下記式（１９）で表される相関係数ρ０Al,AEを求める。
【数１０】
0005380534.tif 000014
【００６８】
上記式（１９）において、Ｃ０Al,AEは強度Ｉ０Al,nと強度Ｉ０AE,nとの共分散である。共分散Ｃ０Al,AEは、下記式（２０）によって表される。また、σ０Al及びσ０AEは、それぞれ、強度Ｉ０Al,n及びＩ０AE,nの標準偏差である。標準偏差σ０Al及びσ０AEは、それぞれ、下記式（２１）及び（２２）によって表される。
【数１１】
0005380534.tif 000015
【００６９】
上記式において、Ｉ０Al,avは、下記式（２３）で表される強度Ｉ０Al,iの相加平均値である。Ｉ０AE,avは、下記式（２４）で表される強度Ｉ０AE,iの相加平均値である。
【数１２】
0005380534.tif 000016
【００７０】
なお、上記の測定には、例えば、日立ハイテクノロジーズ社製の超高分解能電界放出形走査電子顕微鏡Ｓ−４８００を使用することができる。
【００７１】
上述した排ガス浄化用触媒１には、様々な変形が可能である。  
図４は、一変形例に係る排ガス浄化用触媒の一部を拡大して示す断面図である。この排ガス浄化用触媒１は、以下の構成を採用したこと以外は、図１乃至図３を参照しながら説明した排ガス浄化用触媒１と同様である。
【００７２】
即ち、図４に示す排ガス浄化用触媒１では、触媒層３は多層構造を有している。具体的には、触媒層３は、第１触媒層３ａと第２触媒層３ｂとを含んでいる。
【００７３】
第１触媒層３ａは、基材２と第２触媒層３ｂとの間に介在している。第１触媒層３ａは、貴金属３４がパラジウム及び／又は白金であること以外は、図１乃至図３を参照しながら説明した排ガス浄化用触媒１の触媒層３と同様である。
【００７４】
第２触媒層３ｂは、第１触媒層３ａを被覆している。第２触媒層３ｂは、貴金属３４がロジウムであり、アルカリ土類金属及び／又は化合物３２が任意の成分であること以外は、図１乃至図３を参照しながら説明した排ガス浄化用触媒１の触媒層３と同様である。
【００７５】
この構成を採用した場合、第１触媒層３ａが含んでいる貴金属３４のＨＣによる被毒を抑制することができる。従って、この排ガス浄化用触媒１も、長期間に亘って使用した後でも優れたＮＯx浄化性能を発揮する。
【００７６】
図５は、他の変形例に係る排ガス浄化用触媒の一部を拡大して示す断面図である。この排ガス浄化用触媒１は、第１触媒層３ａ及び第２触媒層３ｂの積層順を逆にしたこと以外は、図４を参照しながら説明した排ガス浄化用触媒１と同様である。
【００７７】
この構成を採用した場合、第１触媒層３ａが含んでいる貴金属３４のＨＣによる被毒を抑制することができる。従って、この排ガス浄化用触媒１も、長期間に亘って使用した後でも優れたＮＯx浄化性能を発揮する。
【００７８】
このように、排ガス浄化用触媒１の触媒層３は、多層構造を有していてもよい。
【実施例】
【００７９】
以下、本発明の例について説明する。  
＜触媒Ｃ１の製造＞
図１乃至図３に示す排ガス浄化用触媒１を以下の方法により製造した。【００８０】
アルミナ粉末とトルエンとラウリン酸とトリフルオロ酢酸とを含んだスラリーを調製した。このスラリー中に、酸化バリウムを添加し、更に、硫酸ナトリウム水溶液を添加した。このスラリーを６５℃で２４時間に亘って攪拌した後、これを濾過した。得られた濾過ケークを乾燥させ、続いて、２４０℃で１２時間に亘って焼成した。以上のようにして、９０ｇのアルミナ粒子とそれらの表面に担持された０．０５ｇの硫酸バリウムとからなる粉末を得た。以下、この粉末を「粉末Ｐ１」と呼ぶ。【００８１】
次に、９０．０５ｇの粉末Ｐ１と、１００ｇの酸素貯蔵材料と、１ｇのパラジウムを含有した硝酸パラジウム水溶液とを含んだスラリーを調製した。酸素貯蔵材料としては、ジルコニアに対するセリアの質量比が７／３であるセリウム−ジルコニウム複合酸化物粉末を使用した。以下、このスラリーを「スラリーＳ１」と呼ぶ。【００８２】
続いて、このスラリーＳ１の全量を、コージェライトからなるモノリスハニカム基材２にコートした。ここでは、長さが１００ｍｍであり、容積が１．０Ｌであり、１平方インチ当たり９００個のセルが設けられたモノリスハニカム基材を使用した。この塗膜は、２５０℃で１時間乾燥させ、続いて、５００℃で１時間焼成した。これにより、モノリスハニカム基材２上に触媒層３を形成した。【００８３】
以上のようにして、図１乃至図３に示す排ガス浄化用触媒１を完成した。以下、この排ガス浄化用触媒１を「触媒Ｃ１」と呼ぶ。【００８４】
＜触媒Ｃ２の製造＞
図１乃至図３に示す排ガス浄化用触媒１を以下の方法により製造した。【００８５】
粉末Ｐ１について上述したのとほぼ同様の方法により、９０ｇのアルミナ粒子とそれらの表面に担持された０．１ｇの硫酸バリウムとからなる粉末を得た。以下、この粉末を「粉末Ｐ２」と呼ぶ。【００８６】
次に、９０．０５ｇの粉末Ｐ１の代わりに９０．１ｇの粉末Ｐ２を使用したこと以外は、スラリーＳ１について上述したのと同様の方法によりスラリーを調製した。以下、このスラリーを「スラリーＳ２」と呼ぶ。【００８７】
その後、スラリーＳ１の代わりにスラリーＳ２を使用したこと以外は、触媒Ｃ１について上述したのと同様の方法により、図１乃至図３に示す排ガス浄化用触媒１を完成した。以下、この排ガス浄化用触媒１を「触媒Ｃ２」と呼ぶ。【００８８】
＜触媒Ｃ３の製造＞
図１乃至図３に示す排ガス浄化用触媒１を以下の方法により製造した。【００８９】
粉末Ｐ１について上述したのとほぼ同様の方法により、９０ｇのアルミナ粒子とそれらの表面に担持された１０ｇの硫酸バリウムとからなる粉末を得た。以下、この粉末を「粉末Ｐ３」と呼ぶ。【００９０】
次に、９０．０５ｇの粉末Ｐ１の代わりに１００ｇの粉末Ｐ３を使用したこと以外は、スラリーＳ１について上述したのと同様の方法によりスラリーを調製した。以下、このスラリーを「スラリーＳ３」と呼ぶ。【００９１】
その後、スラリーＳ１の代わりにスラリーＳ３を使用したこと以外は、触媒Ｃ１について上述したのと同様の方法により、図１乃至図３に示す排ガス浄化用触媒１を完成した。以下、この排ガス浄化用触媒１を「触媒Ｃ３」と呼ぶ。【００９２】
＜触媒Ｃ４の製造＞
図１乃至図３に示す排ガス浄化用触媒１を以下の方法により製造した。【００９３】
粉末Ｐ１について上述したのとほぼ同様の方法により、９０ｇのアルミナ粒子とそれらの表面に担持された８０ｇの硫酸バリウムとからなる粉末を得た。以下、この粉末を「粉末Ｐ４」と呼ぶ。【００９４】
次に、９０．０５ｇの粉末Ｐ１の代わりに１７０ｇの粉末Ｐ４を使用したこと以外は、スラリーＳ１について上述したのと同様の方法によりスラリーを調製した。以下、このスラリーを「スラリーＳ４」と呼ぶ。【００９５】
その後、スラリーＳ１の代わりにスラリーＳ４を使用したこと以外は、触媒Ｃ１について上述したのと同様の方法により、図１乃至図３に示す排ガス浄化用触媒１を完成した。以下、この排ガス浄化用触媒１を「触媒Ｃ４」と呼ぶ。【００９６】
＜触媒Ｃ５の製造＞
図１乃至図３に示す排ガス浄化用触媒１を以下の方法により製造した。【００９７】
粉末Ｐ１について上述したのとほぼ同様の方法により、９０ｇのアルミナ粒子とそれらの表面に担持された１００ｇの硫酸バリウムとからなる粉末を得た。以下、この粉末を「粉末Ｐ５」と呼ぶ。【００９８】
次に、９０．０５ｇの粉末Ｐ１の代わりに１９０ｇの粉末Ｐ５を使用したこと以外は、スラリーＳ１について上述したのと同様の方法によりスラリーを調製した。以下、このスラリーを「スラリーＳ５」と呼ぶ。【００９９】
その後、スラリーＳ１の代わりにスラリーＳ５を使用したこと以外は、触媒Ｃ１について上述したのと同様の方法により、図１乃至図３に示す排ガス浄化用触媒１を完成した。以下、この排ガス浄化用触媒１を「触媒Ｃ５」と呼ぶ。【０１００】
＜触媒Ｃ６の製造＞
図１乃至図３に示す排ガス浄化用触媒１を以下の方法により製造した。【０１０１】
酸素貯蔵材料として、ジルコニアに対するセリアの質量比が７／３であるセリウム−ジルコニウム複合酸化物粉末の代わりに、ジルコニアに対するセリアの質量比が３／７であるセリウム−ジルコニウム複合酸化物粉末を使用した。これ以外は、スラリーＳ１について上述したのと同様の方法によりスラリーを調製した。以下、このスラリーを「スラリーＳ６」と呼ぶ。【０１０２】
その後、スラリーＳ１の代わりにスラリーＳ６を使用したこと以外は、触媒Ｃ１について上述したのと同様の方法により、図１乃至図３に示す排ガス浄化用触媒１を完成した。以下、この排ガス浄化用触媒１を「触媒Ｃ６」と呼ぶ。【０１０３】
＜触媒Ｃ７の製造＞
図１乃至図３に示す排ガス浄化用触媒１を以下の方法により製造した。【０１０４】
アルミナ粉末とトルエンとラウリン酸とトリフルオロ酢酸とを含んだスラリーを調製した。このスラリー中に、酸化ストロンチウムを添加し、更に、硫酸ナトリウム水溶液を添加した。このスラリーを６５℃で２４時間に亘って攪拌した後、これを濾過した。得られた濾過ケークを乾燥させ、続いて、２４０℃で１２時間に亘って焼成した。以上のようにして、９０ｇのアルミナ粒子とそれらの表面に担持された７．９ｇの硫酸ストロンチウムとからなる粉末を得た。以下、この粉末を「粉末Ｐ６」と呼ぶ。【０１０５】
次に、９０．０５ｇの粉末Ｐ１の代わりに９７．９ｇの粉末Ｐ６を使用したこと以外は、スラリーＳ１について上述したのと同様の方法によりスラリーを調製した。以下、このスラリーを「スラリーＳ７」と呼ぶ。【０１０６】
その後、スラリーＳ１の代わりにスラリーＳ７を使用したこと以外は、触媒Ｃ１について上述したのと同様の方法により、図１乃至図３に示す排ガス浄化用触媒１を完成した。以下、この排ガス浄化用触媒１を「触媒Ｃ７」と呼ぶ。【０１０７】
＜触媒Ｃ８の製造＞
図１乃至図３に示す排ガス浄化用触媒１を以下の方法により製造した。【０１０８】
粉末Ｐ６について上述したのとほぼ同様の方法により、９０ｇのアルミナ粒子とそれらの表面に担持された１００ｇの硫酸ストロンチウムとからなる粉末を得た。以下、この粉末を「粉末Ｐ７」と呼ぶ。【０１０９】
次に、９０．０５ｇの粉末Ｐ１の代わりに１９０ｇの粉末Ｐ７を使用したこと以外は、スラリーＳ１について上述したのと同様の方法によりスラリーを調製した。以下、このスラリーを「スラリーＳ８」と呼ぶ。【０１１０】
その後、スラリーＳ１の代わりにスラリーＳ８を使用したこと以外は、触媒Ｃ１について上述したのと同様の方法により、図１乃至図３に示す排ガス浄化用触媒１を完成した。以下、この排ガス浄化用触媒１を「触媒Ｃ８」と呼ぶ。【０１１１】
＜触媒Ｃ９の製造＞
図１乃至図３に示す排ガス浄化用触媒１を以下の方法により製造した。【０１１２】
アルミナ粉末とトルエンとラウリン酸とトリフルオロ酢酸とを含んだスラリーを調製した。このスラリー中に、酸化カルシウムを添加し、更に、硫酸ナトリウム水溶液を添加した。このスラリーを６５℃で２４時間に亘って攪拌した後、これを濾過した。得られた濾過ケークを乾燥させ、続いて、２４０℃で１２時間に亘って焼成した。以上のようにして、９０ｇのアルミナ粒子とそれらの表面に担持された５．９ｇの硫酸カルシウムとからなる粉末を得た。以下、この粉末を「粉末Ｐ８」と呼ぶ。【０１１３】
次に、９０．０５ｇの粉末Ｐ１の代わりに９５．９ｇの粉末Ｐ８を使用したこと以外は、スラリーＳ１について上述したのと同様の方法によりスラリーを調製した。以下、このスラリーを「スラリーＳ９」と呼ぶ。【０１１４】
その後、スラリーＳ１の代わりにスラリーＳ９を使用したこと以外は、触媒Ｃ１について上述したのと同様の方法により、図１乃至図３に示す排ガス浄化用触媒１を完成した。以下、この排ガス浄化用触媒１を「触媒Ｃ９」と呼ぶ。【０１１５】
＜触媒Ｃ１０の製造＞
図１乃至図３に示す排ガス浄化用触媒１を以下の方法により製造した。【０１１６】
粉末Ｐ８について上述したのとほぼ同様の方法により、９０ｇのアルミナ粒子とそれらの表面に担持された１００ｇの硫酸カルシウムとからなる粉末を得た。以下、この粉末を「粉末Ｐ９」と呼ぶ。【０１１７】
次に、９０．０５ｇの粉末Ｐ１の代わりに１９０ｇの粉末Ｐ９を使用したこと以外は、スラリーＳ１について上述したのと同様の方法によりスラリーを調製した。以下、このスラリーを「スラリーＳ１０」と呼ぶ。【０１１８】
その後、スラリーＳ１の代わりにスラリーＳ１０を使用したこと以外は、触媒Ｃ１について上述したのと同様の方法により、図１乃至図３に示す排ガス浄化用触媒１を完成した。以下、この排ガス浄化用触媒１を「触媒Ｃ１０」と呼ぶ。【０１１９】
＜触媒Ｃ１１の製造＞
図１乃至図３に示す排ガス浄化用触媒１を以下の方法により製造した。【０１２０】
アルミナ粉末とトルエンとラウリン酸とトリフルオロ酢酸とを含んだスラリーを調製した。このスラリー中に、酸化バリウムを添加し、更に、炭酸ナトリウム水溶液を添加した。このスラリーを６５℃で２４時間に亘って攪拌した後、これを濾過した。得られた濾過ケークを乾燥させ、続いて、２４０℃で１２時間に亘って焼成した。以上のようにして、９０ｇのアルミナ粒子とそれらの表面に担持された８．４ｇの炭酸バリウムとからなる粉末を得た。以下、この粉末を「粉末Ｐ１０」と呼ぶ。【０１２１】
次に、９０．０５ｇの粉末Ｐ１の代わりに９８．４ｇの粉末Ｐ１０を使用したこと以外は、スラリーＳ１について上述したのと同様の方法によりスラリーを調製した。以下、このスラリーを「スラリーＳ１１」と呼ぶ。【０１２２】
その後、スラリーＳ１の代わりにスラリーＳ１１を使用したこと以外は、触媒Ｃ１について上述したのと同様の方法により、図１乃至図３に示す排ガス浄化用触媒１を完成した。以下、この排ガス浄化用触媒１を「触媒Ｃ１１」と呼ぶ。【０１２３】
＜触媒Ｃ１２の製造＞
図１乃至図３に示す排ガス浄化用触媒１を以下の方法により製造した。【０１２４】
アルミナ粉末とトルエンとラウリン酸とトリフルオロ酢酸とを含んだスラリーを調製した。このスラリー中に、酸化バリウムを添加し、更に、酢酸ナトリウム水溶液を添加した。このスラリーを６５℃で２４時間に亘って攪拌した後、これを濾過した。得られた濾過ケークを乾燥させ、続いて、２４０℃で１２時間に亘って焼成した。以上のようにして、９０ｇのアルミナ粒子とそれらの表面に担持された１０．９ｇの酢酸バリウムとからなる粉末を得た。以下、この粉末を「粉末Ｐ１１」と呼ぶ。【０１２５】
次に、９０．０５ｇの粉末Ｐ１の代わりに１００．９ｇの粉末Ｐ１１を使用したこと以外は、スラリーＳ１について上述したのと同様の方法によりスラリーを調製した。以下、このスラリーを「スラリーＳ１２」と呼ぶ。【０１２６】
その後、スラリーＳ１の代わりにスラリーＳ１２を使用したこと以外は、触媒Ｃ１について上述したのと同様の方法により、図１乃至図３に示す排ガス浄化用触媒１を完成した。以下、この排ガス浄化用触媒１を「触媒Ｃ１２」と呼ぶ。【０１２７】
＜触媒Ｃ１３の製造＞
図１乃至図３に示す排ガス浄化用触媒１を以下の方法により製造した。【０１２８】
アルミナ粉末とトルエンとラウリン酸とトリフルオロ酢酸とを含んだスラリーを調製した。このスラリー中に、酸化バリウムを添加した。このスラリーを６５℃で２４時間に亘って攪拌した後、これを濾過した。得られた濾過ケークを乾燥させ、続いて、２４０℃で１２時間に亘って焼成した。以上のようにして、９０ｇのアルミナ粒子とそれらの表面に担持された６．５ｇの酸化バリウムとからなる粉末を得た。以下、この粉末を「粉末Ｐ１２」と呼ぶ。【０１２９】
次に、９０．０５ｇの粉末Ｐ１の代わりに９６．５ｇの粉末Ｐ１２を使用したこと以外は、スラリーＳ１について上述したのと同様の方法によりスラリーを調製した。以下、このスラリーを「スラリーＳ１３」と呼ぶ。【０１３０】
その後、スラリーＳ１の代わりにスラリーＳ１３を使用したこと以外は、触媒Ｃ１について上述したのと同様の方法により、図１乃至図３に示す排ガス浄化用触媒１を完成した。以下、この排ガス浄化用触媒１を「触媒Ｃ１３」と呼ぶ。【０１３１】
＜触媒Ｃ１４の製造＞
図１乃至図３に示す排ガス浄化用触媒１を以下の方法により製造した。【０１３２】
アルミナ粉末とトルエンとラウリン酸とトリフルオロ酢酸とを含んだスラリーを調製した。このスラリー中に、酸化バリウムを添加し、更に、硝酸ナトリウム水溶液を添加した。このスラリーを６５℃で２４時間に亘って攪拌した後、これを濾過した。得られた濾過ケークを乾燥させ、続いて、２４０℃で１２時間に亘って焼成した。以上のようにして、９０ｇのアルミナ粒子とそれらの表面に担持された１１．１ｇの硝酸バリウムとからなる粉末を得た。以下、この粉末を「粉末Ｐ１３」と呼ぶ。【０１３３】
次に、９０．０５ｇの粉末Ｐ１の代わりに１０１．１ｇの粉末Ｐ１３を使用したこと以外は、スラリーＳ１について上述したのと同様の方法によりスラリーを調製した。以下、このスラリーを「スラリーＳ１４」と呼ぶ。【０１３４】
その後、スラリーＳ１の代わりにスラリーＳ１４を使用したこと以外は、触媒Ｃ１について上述したのと同様の方法により、図１乃至図３に示す排ガス浄化用触媒１を完成した。以下、この排ガス浄化用触媒１を「触媒Ｃ１４」と呼ぶ。【０１３５】
＜触媒Ｃ１５の製造＞
図１乃至図３に示す排ガス浄化用触媒１を以下の方法により製造した。【０１３６】
１ｇのパラジウムを含有した硝酸パラジウム水溶液の代わりに、１ｇのロジウムを含有した硝酸ロジウム水溶液を使用した。これ以外は、スラリーＳ３について上述したのと同様の方法によりスラリーを調製した。以下、このスラリーを「スラリーＳ１５」と呼ぶ。【０１３７】
その後、スラリーＳ１の代わりにスラリーＳ１５を使用したこと以外は、触媒Ｃ１について上述したのと同様の方法により、図１乃至図３に示す排ガス浄化用触媒１を完成した。以下、この排ガス浄化用触媒１を「触媒Ｃ１５」と呼ぶ。【０１３８】
＜触媒Ｃ１６の製造＞
図１乃至図３に示す排ガス浄化用触媒１を以下の方法により製造した。【０１３９】
１ｇのパラジウムを含有した硝酸パラジウム水溶液の代わりに、１ｇのロジウムを含有した硝酸ロジウム水溶液を使用した。これ以外は、スラリーＳ５について上述したのと同様の方法によりスラリーを調製した。以下、このスラリーを「スラリーＳ１６」と呼ぶ。【０１４０】
その後、スラリーＳ１の代わりにスラリーＳ１６を使用したこと以外は、触媒Ｃ１について上述したのと同様の方法により、図１乃至図３に示す排ガス浄化用触媒１を完成した。以下、この排ガス浄化用触媒１を「触媒Ｃ１６」と呼ぶ。【０１４１】
＜触媒Ｃ１７の製造＞
図１乃至図３に示す排ガス浄化用触媒１を以下の方法により製造した。【０１４２】
１ｇのパラジウムを含有した硝酸パラジウム水溶液の代わりに、１ｇの白金を含有したジニトロジアミン白金硝酸溶液を使用した。これ以外は、スラリーＳ３について上述したのと同様の方法によりスラリーを調製した。以下、このスラリーを「スラリーＳ１７」と呼ぶ。【０１４３】
その後、スラリーＳ１の代わりにスラリーＳ１７を使用したこと以外は、触媒Ｃ１について上述したのと同様の方法により、図１乃至図３に示す排ガス浄化用触媒１を完成した。以下、この排ガス浄化用触媒１を「触媒Ｃ１７」と呼ぶ。【０１４４】
＜触媒Ｃ１８の製造＞
図１乃至図３に示す排ガス浄化用触媒１を以下の方法により製造した。【０１４５】
１ｇのパラジウムを含有した硝酸パラジウム水溶液の代わりに、１ｇの白金を含有したジニトロジアミン白金硝酸溶液を使用した。これ以外は、スラリーＳ５について上述したのと同様の方法によりスラリーを調製した。以下、このスラリーを「スラリーＳ１８」と呼ぶ。【０１４６】
その後、スラリーＳ１の代わりにスラリーＳ１８を使用したこと以外は、触媒Ｃ１について上述したのと同様の方法により、図１乃至図３に示す排ガス浄化用触媒１を完成した。以下、この排ガス浄化用触媒１を「触媒Ｃ１８」と呼ぶ。【０１４７】
＜触媒Ｃ１９の製造＞
図４に示す排ガス浄化用触媒１を以下の方法により製造した。【０１４８】
スラリーＳ３の半分を、触媒Ｃ１の製造において使用したのと同様のモノリスハニカム基材２にコートした。この塗膜は、２５０℃で１時間乾燥させ、続いて、５００℃で１時間焼成した。これにより、モノリスハニカム基材２上に触媒層３ａを形成した。【０１４９】
次に、４５ｇのアルミナ粉末と、５０ｇの酸素貯蔵材料と、０．５ｇのロジウムを含有した硝酸ロジウム水溶液とを含んだスラリーを調製した。酸素貯蔵材料としては、スラリーＳ１の調製において使用したのと同様のものを使用した。以下、このスラリーを「スラリーＳ１９」と呼ぶ。【０１５０】
その後、スラリーＳ１９の全量を、先のモノリスハニカム基材２にコートした。この塗膜は、２５０℃で１時間乾燥させ、続いて、５００℃で１時間焼成した。これにより、触媒層３ａ上に触媒層３ｂを形成した。【０１５１】
以上のようにして、図４に示す排ガス浄化用触媒１を完成した。以下、この排ガス浄化用触媒１を「触媒Ｃ１９」と呼ぶ。【０１５２】
＜触媒Ｃ２０の製造＞
図４に示す排ガス浄化用触媒１を以下の方法により製造した。【０１５３】
粉末Ｐ１について上述したのとほぼ同様の方法により、４５ｇのアルミナ粒子とそれらの表面に担持された１００ｇの硫酸バリウムとからなる粉末を得た。以下、この粉末を「粉末Ｐ１４」と呼ぶ。【０１５４】
次に、１４５ｇの粉末Ｐ１４と、５０ｇの酸素貯蔵材料と、０．５ｇのパラジウムを含有した硝酸パラジウム水溶液とを含んだスラリーを調製した。酸素貯蔵材料としては、スラリーＳ１の調製において使用したのと同様のものを使用した。以下、このスラリーを「スラリーＳ２０」と呼ぶ。【０１５５】
その後、スラリーＳ３の半分を使用する代わりにスラリーＳ２０の全量を使用したこと以外は、触媒Ｃ１９について上述したのと同様の方法により、図４に示す排ガス浄化用触媒１を完成した。以下、この排ガス浄化用触媒１を「触媒Ｃ２０」と呼ぶ。【０１５６】
＜触媒Ｃ２１の製造＞
図５に示す排ガス浄化用触媒１を以下の方法により製造した。【０１５７】
スラリーＳ１９の全量を、触媒Ｃ１の製造において使用したのと同様のモノリスハニカム基材２にコートした。この塗膜は、２５０℃で１時間乾燥させ、続いて、５００℃で１時間焼成した。これにより、モノリスハニカム基材２上に触媒層３ｂを形成した。【０１５８】
次に、スラリーＳ３の半分を、先のモノリスハニカム基材２にコートした。この塗膜は、２５０℃で１時間乾燥させ、続いて、５００℃で１時間焼成した。これにより、触媒層３ｂ上に触媒層３ａを形成した。【０１５９】
以上のようにして、図５に示す排ガス浄化用触媒１を完成した。以下、この排ガス浄化用触媒１を「触媒Ｃ２１」と呼ぶ。【０１６０】
＜触媒Ｃ２２の製造＞
図１乃至図３に示す排ガス浄化用触媒１を以下の方法により製造した。【０１６１】
１ｇのパラジウムを含有した硝酸パラジウム水溶液の代わりに、０．５ｇのパラジウムを含有した硝酸パラジウム水溶液と０．５ｇのロジウムを含有した硝酸ロジウム水溶液とを使用したこと以外は、スラリーＳ３について上述したのと同様の方法によりスラリーを調製した。以下、このスラリーを「スラリーＳ２１」と呼ぶ。【０１６２】
その後、スラリーＳ１の代わりにスラリーＳ２１を使用したこと以外は、触媒Ｃ１について上述したのと同様の方法により、図１乃至図３に示す排ガス浄化用触媒１を完成した。以下、この排ガス浄化用触媒１を「触媒Ｃ２２」と呼ぶ。【０１６３】
＜触媒Ｃ２３の製造＞
排ガス浄化用触媒を以下の方法により製造した。【０１６４】
９０ｇアルミナ粉末と、１０ｇの硫酸バリウム粉末と、１００ｇの酸素貯蔵材料と、１ｇのパラジウムを含有した硝酸パラジウム水溶液とを含んだスラリーを調製した。硫酸バリウム粉末としては、平均粒径が１．８μｍであるものを使用した。酸素貯蔵材料としては、スラリーＳ１の調製において使用したのと同様のものを使用した。以下、このスラリーを「スラリーＳ２２」と呼ぶ。【０１６５】
その後、スラリーＳ１の代わりにスラリーＳ２２を使用したこと以外は、触媒Ｃ１について上述したのと同様の方法により、排ガス浄化用触媒を完成した。以下、この排ガス浄化用触媒１を「触媒Ｃ２３」と呼ぶ。【０１６６】
＜触媒Ｃ２４の製造＞
排ガス浄化用触媒を以下の方法により製造した。【０１６７】
セリウム−ジルコニウム複合酸化物粉末とトルエンとラウリン酸とトリフルオロ酢酸とを含んだスラリーを調製した。セリウム−ジルコニウム複合酸化物粉末としては、スラリーＳ１の調製において使用したのと同様のものを使用した。このスラリー中に、酸化バリウムを添加し、更に、硫酸ナトリウム水溶液を添加した。このスラリーを６５℃で２４時間に亘って攪拌した後、これを濾過した。得られた濾過ケークを乾燥させ、続いて、２４０℃で１２時間に亘って焼成した。以上のようにして、１００ｇのセリウム−ジルコニウム複合酸化物粒子とそれらの表面に担持された１０ｇの硫酸バリウムとからなる粉末を得た。以下、この粉末を「粉末Ｐ１５」と呼ぶ。【０１６８】
次に、１１０ｇの粉末Ｐ１５と、９０ｇのアルミナ粉末と、１ｇのパラジウムを含有した硝酸パラジウム水溶液とを含んだスラリーを調製した。以下、このスラリーを「スラリーＳ２３」と呼ぶ。【０１６９】
その後、スラリーＳ１の代わりにスラリーＳ２３を使用したこと以外は、触媒Ｃ１について上述したのと同様の方法により、排ガス浄化用触媒を完成した。以下、この排ガス浄化用触媒１を「触媒Ｃ２４」と呼ぶ。【０１７０】
＜触媒Ｃ２５の製造＞
排ガス浄化用触媒を以下の方法により製造した。【０１７１】
９０ｇアルミナ粉末と、１０．９ｇの酢酸バリウムを含有した水溶液と、１００ｇの酸素貯蔵材料と、１ｇのパラジウムを含有した硝酸パラジウム水溶液とを含んだスラリーを調製した。酸素貯蔵材料としては、スラリーＳ１の調製において使用したのと同様のものを使用した。以下、このスラリーを「スラリーＳ２４」と呼ぶ。【０１７２】
その後、スラリーＳ１の代わりにスラリーＳ２４を使用したこと以外は、触媒Ｃ１について上述したのと同様の方法により、排ガス浄化用触媒を完成した。以下、この排ガス浄化用触媒１を「触媒Ｃ２５」と呼ぶ。【０１７３】
＜触媒Ｃ２６の製造＞
排ガス浄化用触媒を以下の方法により製造した。【０１７４】
アルミナ粉末と水とを含んだスラリーを調製した。このスラリー中に酢酸バリウム水溶液を添加し、更に、硫酸を添加した。このスラリーを６５℃で２４時間に亘って攪拌した後、これを濾過した。得られた濾過ケークを乾燥させ、続いて、２４０℃で１２時間に亘って焼成した。以上のようにして、９０ｇのアルミナ粒子とそれらの表面に担持された１０ｇの硫酸バリウムとからなる粉末を得た。以下、この粉末を「粉末Ｐ１６」と呼ぶ。【０１７５】
次に、９０．０５ｇの粉末Ｐ１の代わりに１００ｇの粉末Ｐ１６を使用したこと以外は、触媒Ｃ１について上述したのと同様の方法により、排ガス浄化用触媒を完成した。以下、この排ガス浄化用触媒１を「触媒Ｃ２６」と呼ぶ。【０１７６】
＜触媒Ｃ２７の製造＞
排ガス浄化用触媒を以下の方法により製造した。【０１７７】
９０ｇアルミナ粉末と、１０ｇの硫酸バリウム粉末と、１００ｇの酸素貯蔵材料と、１ｇのパラジウムを含有した硝酸パラジウム水溶液と、１０ｇのクエン酸とを含んだスラリーを調製した。バリウム粉末としては、平均粒径が０．０２１μｍであるものを使用した。酸素貯蔵材料としては、スラリーＳ１の調製において使用したのと同様のものを使用した。以下、このスラリーを「スラリーＳ２５」と呼ぶ。【０１７８】
その後、スラリーＳ１の代わりにスラリーＳ２５を使用したこと以外は、触媒Ｃ１について上述したのと同様の方法により、排ガス浄化用触媒を完成した。以下、この排ガス浄化用触媒１を「触媒Ｃ２７」と呼ぶ。【０１７９】
＜触媒Ｃ２８の製造＞
図１乃至図３に示す排ガス浄化用触媒１を以下の方法により製造した。【０１８０】
粉末Ｐ１について上述したのとほぼ同様の方法により、９０ｇのアルミナ粒子とそれらの表面に担持された３ｇの硫酸バリウムとからなる粉末を得た。以下、この粉末を「粉末Ｐ１７」と呼ぶ。【０１８１】
次に、９０．０５ｇの粉末Ｐ１の代わりに９３．０ｇの粉末Ｐ１７を使用したこと以外は、スラリーＳ１について上述したのと同様の方法によりスラリーを調製した。以下、このスラリーを「スラリーＳ２６」と呼ぶ。【０１８２】
その後、スラリーＳ１の代わりにスラリーＳ２６を使用したこと以外は、触媒Ｃ１について上述したのと同様の方法により、図１乃至図３に示す排ガス浄化用触媒１を完成した。以下、この排ガス浄化用触媒１を「触媒Ｃ２８」と呼ぶ。【０１８３】
＜触媒Ｃ２９の製造＞
図１乃至図３に示す排ガス浄化用触媒１を以下の方法により製造した。【０１８４】
粉末Ｐ１について上述したのとほぼ同様の方法により、９０ｇのアルミナ粒子とそれらの表面に担持された２０ｇの硫酸バリウムとからなる粉末を得た。以下、この粉末を「粉末Ｐ１８」と呼ぶ。【０１８５】
次に、９０．０５ｇの粉末Ｐ１の代わりに１１０．０ｇの粉末Ｐ１８を使用したこと以外は、スラリーＳ１について上述したのと同様の方法によりスラリーを調製した。以下、このスラリーを「スラリーＳ２７」と呼ぶ。【０１８６】
その後、スラリーＳ１の代わりにスラリーＳ２７を使用したこと以外は、触媒Ｃ１について上述したのと同様の方法により、図１乃至図３に示す排ガス浄化用触媒１を完成した。以下、この排ガス浄化用触媒１を「触媒Ｃ２９」と呼ぶ。【０１８７】
＜試験＞
触媒Ｃ１乃至Ｃ２９の各々を、排気量が１．０Ｌのエンジンを有する自動車に搭載した。次いで、各自動車に、６００００ｋｍの耐久走行距離を走行させた。その後、１０・１５モード法及び１１モード法の各々により、非メタン炭化水素（ＮＭＨＣ）、ＣＯ及びＮＯxの各々についてテスト当たりの排出量を測定した。そして、１０・１５モード法により得られた走行距離１ｋｍ当りの排出量に０．８８を乗じることにより得られる値と、１１モード法により得られた走行距離１ｋｍ当りの排出量に０．１２を乗じることにより得られる値との和を排出量とした。なお、ＮＭＨＣの排出量は、炭素数等量による容量比で表した値をグラムに換算した値である。これら結果を、触媒層の材料等とともに、以下の表１乃至表４に纏める。
【表１】
0005380534.tif 000017
【表２】
0005380534.tif 000018
【表３】
0005380534.tif 000019
【表４】
0005380534.tif 000020
【０１８８】
この表において、「ＣＺ」は、酸素貯蔵材料として、ジルコニアに対するセリアの質量比が７／３であるセリウム−ジルコニウム複合酸化物粉末を使用したことを表している。また、「ＺＣ」は、酸素貯蔵材料として、ジルコニアに対するセリアの質量比が３／７であるセリウム−ジルコニウム複合酸化物粉末を使用したことを表している。また、「ＯＳＣ材」は、酸素貯蔵材料を意味している。【０１８９】
表１乃至表４に示すように、触媒Ｃ１乃至Ｃ２２、Ｃ２８及びＣ２９は、触媒Ｃ２３及びＣ２４と比較して、耐久試験後におけるＮＯx浄化性能に優れていた。特に、触媒Ｃ２乃至Ｃ４、Ｃ６、Ｃ７、Ｃ９、Ｃ１１乃至Ｃ１５、Ｃ１７、Ｃ１９、Ｃ２１、Ｃ２２、Ｃ２８及びＣ２９は、触媒Ｃ１、Ｃ５、Ｃ８、Ｃ１０、Ｃ１６、Ｃ１８、及びＣ２３乃至Ｃ２７と比較して、耐久試験後において優れた性能を発揮した。【０１９０】
図６は、アルカリ土類金属の量が耐久試験後のＮＯx浄化性能に及ぼす影響の例を示すグラフである。図中、横軸はアルカリ土類金属の量を示し、縦軸は耐久試験後のＮＯx排出量を示している。また、図６には、触媒Ｃ１乃至Ｃ５、Ｃ２８及びＣ２９について得られたデータを示している。【０１９１】
図６及び表１に示すように、アルカリ土類金属の量を約０．０００４ｍｏｌ／Ｌ乃至約０．３５ｍｏｌ／Ｌの範囲内とした場合、特に優れたＮＯx浄化性能を達成することができた。そして、アルカリ土類金属の量を約０．０１ｍｏｌ／Ｌ乃至約０．１ｍｏｌ／Ｌの範囲内とした場合、極めて優れたＮＯx浄化性能を達成することができた。【０１９２】
次に、触媒Ｃ２及びＣ２３の各々から、一辺の長さが１ｃｍの立方体形状を有している試験片を切り出した。これら試験片の各々の触媒層を、電界放射型ＳＥＭを用いて撮影した。触媒Ｃ２については、倍率を２０００００倍に設定した。また、触媒Ｃ２３については、倍率を２００００倍に設定した。【０１９３】
図７は、触媒Ｃ２について得られた顕微鏡写真である。図８は、触媒２３について得られた顕微鏡写真である。【０１９４】
図７の顕微鏡写真では、粒径が約１０ｎｍ乃至約２０ｎｍの範囲内にある微細な粒子が、粗大粒子の表面に担持されており、この表面上で略均一に分布している。Ｘ線回折を利用した測定の結果、これら微細粒子は硫酸バリウムであり、粗大粒子はアルミナであることが分かった。【０１９５】
また、図８の顕微鏡写真では、粒径が約０．５μｍ乃至約２μｍの範囲内にある粒子が、粗大粒子の表面に担持されており、この表面上で不均一に分布している。Ｘ線回折を利用した測定の結果、これら不均一に分布している粒子は硫酸バリウムであり、粗大粒子はアルミナであることが分かった。【０１９６】
＜平均粒径及び相関係数＞
粉末Ｐ１乃至Ｐ１８の各々について、アルカリ土類金属化合物の平均粒子径Ｄ０を測定した。また、触媒Ｃ１乃至Ｃ１０及びＣ１５乃至Ｃ２９の各々について、アルカリ土類金属化合物の平均粒子径Ｄを測定した。【０１９７】
そして、粉末Ｐ１乃至Ｐ１４及びＰ１６乃至Ｐ１８の各々について、相関係数ρ０Al,AEを求めた。また、触媒Ｃ１乃至Ｃ１０、Ｃ１５乃至Ｃ２６、Ｃ２８及びＣ２９の各々について、相関係数ρAl,AE及びρPM,AEを求めた。更に、触媒Ｃ３、Ｃ２４、Ｃ２５及びＣ２７の各々について、相関係数ρCe,AEを求めた。【０１９８】
これらの結果を、以下の表５乃至表８に纏める。
【表５】
0005380534.tif 000021
【表６】
0005380534.tif 000022
【表７】
0005380534.tif 000023
【表８】
0005380534.tif 000024
【０１９９】
表５乃至表８に示すように、アルカリ土類金属化合物の平均粒径Ｄ０又はＤが小さく且つ相関係数ρ０Al,AE又はρAl,AEが大きい場合、優れた排ガス浄化性能を達成できた。また、相関係数ρAl,AEが大きく且つ相関係数ρCe,AEが小さい場合、相関係数ρCe,AEが大きい場合と比較して、優れた排ガス浄化性能を達成できた。【０２００】
更なる利益及び変形は、当業者には容易である。それゆえ、本発明は、そのより広い側面において、ここに記載された特定の記載や代表的な態様に限定されるべきではない。従って、添付の請求の範囲及びその等価物によって規定される本発明の包括的概念の真意又は範囲から逸脱しない範囲内で、様々な変形が可能である。
以下、当初明細書に記載していた特許請求の範囲の記載を付記する。
［１］
基材と、前記基材に支持された第１触媒層とを具備した排ガス浄化用触媒であって、前記第１触媒層は、
アルミナからなる第１担体と、
第１酸素貯蔵材料と、
前記第１担体の表面によって選択的に担持され、前記第１担体の前記表面上に分散しているアルカリ土類金属及び／又はアルカリ土類金属の化合物と、
前記第１担体の前記表面に担持された貴金属と
を含み、
前記排ガス浄化用触媒の容積に対する前記第１触媒層中のアルカリ土類金属のモル数の比は０．０００４ｍｏｌ／Ｌ乃至０．３５ｍｏｌ／Ｌの範囲内にある排ガス浄化用触媒。
［２］
下記式（１）により与えられる相関係数ρAl,AEが０．７９以上である請求項１に記載の排ガス浄化用触媒。
【数１３】
0005380534.tif 000025
前記式（１）において、ＣAl,AE、σAl及びσAEは、それぞれ、下記式（２）、（３）及び（４）により表され、
【数１４】
0005380534.tif 000026
前記式（２）乃至（４）において、
ｉは１乃至３５０の自然数であり、
ＩAl,iは、前記第１触媒層を厚さ方向に３５１等分する面と前記第１触媒層の主面に垂直な線との３５０個の交点のうちｉ番目の交点において、電子線マイクロアナライザを用いて測定したアルミニウムの特性Ｘ線強度を表し、
ＩAl,avは、下記式（５）に示す前記強度ＩAl,iの相加平均値を表し、
ＩAE,iは、前記ｉ番目の交点において、前記電子線マイクロアナライザを用いて測定した前記アルカリ土類金属元素の特性Ｘ線強度を表し、
ＩAE,avは、下記式（６）に示す前記強度ＩAE,iの相加平均値を表している。
【数１５】
0005380534.tif 000027
［３］
前記第１担体の平均粒径は０．５μｍ乃至５０μｍの範囲内にあり、前記アルカリ土類金属及び／又はアルカリ土類金属の化合物の平均粒径は５ｎｍ乃至２００ｎｍの範囲内にある請求項１又は２に記載の排ガス浄化用触媒。
［４］
前記アルカリ土類金属及び／又はアルカリ土類金属の化合物は、硫酸バリウム、炭酸バリウム、酸化バリウム、硝酸バリウム、硫酸カルシウム、及び硫酸ストロンチウムからなる群より選択される１つ以上を含んだ請求項１乃至３の何れか１項に記載の排ガス浄化用触媒。
［５］
前記第１触媒層を間に挟んで前記基材と向き合った第２触媒層を更に具備し、前記第１触媒層は前記貴金属としてパラジウム及び白金の少なくとも一方を含み、前記第２触媒層は、
アルミナからなる第２担体と、
第２酸素貯蔵材料と、
前記第２担体の前記表面に担持されたロジウムと
を含んだ請求項１乃至４の何れか１項に記載の排ガス浄化用触媒。
［６］
前記基材と前記第１触媒層との間に介在した第２触媒層を更に具備し、前記第１触媒層は前記貴金属としてパラジウム及び白金の少なくとも一方を含み、前記第２触媒層は、
アルミナからなる第２担体と、
第２酸素貯蔵材料と、
前記第２担体の前記表面に担持されたロジウムと
を含んだ請求項１乃至４の何れか１項に記載の排ガス浄化用触媒。
［７］
アルミナからなる担体と、
前記担体の表面に担持され、前記担体の前記表面上に分散しており、平均粒径が５ｎｍ乃至２００ｎｍの範囲内にあるアルカリ土類金属及び／又はアルカリ土類金属の化合物と
を含んだ、酸素貯蔵材料を含んでいない排ガス浄化用触媒用粉末材料。
［８］
酸素貯蔵材料を含んでおらず、アルミナからなる担体と有機溶剤とカルボン酸とを含んだ第１スラリーに、アルカリ土類金属化合物と任意にナトリウム水溶液とを添加すること、
前記アルカリ土類金属化合物を添加した前記第１スラリーを乾燥及び焼成して、前記担体と前記担体の表面に担持された前記アルカリ土類金属化合物とを含んだ粉末材料を得ることと、
前記粉末材料と酸素貯蔵材料とを含んだ第２スラリーを調製することと、
前記第１及び第２スラリーの少なくとも一方に貴金属化合物の水溶液を添加することと、
前記第２スラリーを乾燥及び焼成することと
を含んだ排ガス浄化用触媒の製造方法。
【図１】
0005380534.tif 000034
【図２】
0005380534.tif 000035
【図３】
0005380534.tif 000036
【図４】
0005380534.tif 000037
【図５】
0005380534.tif 000038
【図６】
0005380534.tif 000039
【図７】
0005380534.tif 000040
【図８】
0005380534.tif 000041